(57)【要約】【課題】中心部分の厚さが２ｍｍ未満であり、中心部分と周縁部分の厚みの比が１以下であるプラスチックレンズの表面に光硬化性コーティング剤を被覆し、光照射して光硬化性コーティング層を形成する方法において、光照射によるプラスチックレンズの熱変形を防止する。【解決手段】中心部分の厚さが２ｍｍ未満であり、中心部分と周縁部分の厚みの比が１以下であるプラスチックレンズの表面に光硬化性コーティング剤を被覆した後、光照射してコート膜を形成するに当たり、光照射を断続的に行うなどして光照射時におけるプラスチックレンズの表面温度を１００℃、好ましくは８５℃以下、より好ましくは８０℃以下とする。【選択図】　なし【特許請求の範囲】
【請求項１】
中心部分の厚さが２ｍｍ未満であり、中心部分と周縁部分の厚みの比が１以下であるプラスチックレンズの表面に光硬化性コーティング剤を被覆した後、光照射してコート膜を形成するに当たり、光照射時におけるプラスチックレンズの表面温度を１００℃以下とすることを特徴とするプラスチックレンズの製造方法。
【請求項２】
光照射を断続的に行うことを特徴とする請求項１記載の製造方法。
【請求項３】
光照射の初期に強度の強い光を照射し、徐々にまたは段階的に光の強度を弱くする請求項１又は２記載の製造方法。
【発明の詳細な説明】
【０００１】
【発明の属する技術分野】
本発明は、コーティング層で被覆されたプラスチックレンズの製造方法に関する。より詳しくは、コーティング層を表面に有する眼鏡レンズ等のプラスチックレンズの簡便かつ確実な製造方法に関する。
【０００２】
【従来の技術】
フォトクロミズムとは、ある化合物に太陽光あるいは水銀灯の光のような紫外線を含む光を照射すると速やかに色が変わり、光の照射をやめて暗所におくと元の色に戻る可逆作用のことであり、様々な用途に応用されている。
【０００３】
例えば、眼鏡レンズの分野においてもフォトクロミズムが応用されており、上記のような性質を有する各種フォトクロミック化合物を添加した重合性単量体を硬化させることにより、フォトクロミック性を有するプラスチックレンズが得られている。フォトクロミック化合物としてもこのような用途に好適に使用できるフルギミド化合物、スピロオキサジン化合物、クロメン化合物等が見出されている。
【０００４】
フォトクロミック性を有するプラスチックレンズの製造方法としては、フォトクロミック性を有しないレンズの表面にフォトクロミック化合物を含浸させる方法（以下、含浸法という）、あるいはプラスチックレンズの表面にフォトクロミック性を有するプライマー層あるいはハードコーティング層を設ける方法（以下、コーティング法という）、あるいはモノマーにフォトクロミック化合物を溶解させそれを重合させることにより直接フォトクロミックレンズを得る方法（以下、練り混み法という）が提案されている。
【０００５】
上記のコーティング法としては、例えば、ＷＯ９８／３７１１５号に、ウレタンオリゴマー中にフォトクロミック化合物を溶解させたコーティング剤をレンズ上に塗布した後、赤外線を用いて４０分間１４０℃で熱硬化する手法が提案されている。
【０００６】
また、米国特許第５９１４１７４号には、単官能、２官能および多官能の各ラジカル重合性単量体の混合物にフォトクロミック化合物を溶解したコーティング剤を調合し、それをガラスモールド内面にコーティングした後に光硬化し、その後、モールド内部へモノマーを注型し、熱硬化する手法が提案されている。
【０００７】
さらに、ＷＯ００／３６０４７号には、Ｎ―アルコキシメチル（メタ）アクリルアミド、触媒（好ましくは酸性触媒）及びフォトクロミック化合物を混合したコーティング剤をレンズ上に塗布した後、４０分間１４０℃で熱硬化する手法が提案されている。
【０００８】
さらに、ＷＯ０１／０２４４９号には、２種類以上の２官能（メタ）アクリルモノマーのみの組み合わせからなるモノマー組成物に、フォトクロミック化合物を溶解させたコーティング剤をレンズ上に塗布した後、５００ワットのランプを用いて光硬化する手法が提案されている。その際のレンズ表面温度は１４５−２００℃となっている。
【０００９】
【発明が解決しようとする課題】
しかしながら、これらいずれの方法においても、プラスチックレンズ表面に塗布したコーティング剤を十分に硬化し、プラスチックレンズ自体が変形することなくコーティング層を有するプラスチックレンズを得るのは難しい。即ち、本発明者らがプラスチックレンズ表面に塗布した光硬化性コーティング剤を硬化させる方法について研究を行った結果、光硬化性コーティング剤で被覆したプラスチックレンズの凸面を上面に保持して強度の強い光を用いて光重合を行った場合、中心部分の厚さが薄いプラスチックレンズが変形するという問題があることを確認した。さらに変形の原因が硬化に用いる光源の熱であることを見出した。この現象は、プラスチックレンズの中心部分の厚さ（以下、中心厚とも言う）が２ｍｍ未満であり、中心部分の厚さと周縁部分の厚さ（以下、周縁厚とも言う）の比（中心厚／周縁厚）が１以下であるプラスチックレンズの場合に顕著であることが判明した。また、プラスチックレンズの凸面を下面にして保持した場合は、表面温度が１１０〜１２０℃程度に上昇しても変形は生じないことがわかったが、光硬化性コーティング剤で被覆した凸面を下面にして光照射することは光硬化性コーティング剤が重力によりレンズ中心部分に集まり、コーティング層の厚みにムラが生じるために採用することができない。
【００１０】
このようなプラスチックレンズの熱変形を抑えるために、照射する光の強度を弱くし、もしくは低温の熱を用いた場合には、コーティング剤が十分に硬化せず、プラスチックレンズとフォトクロミック層との密着性が不十分になり、また表面硬度が低下するといった問題が生じることが分かった。さらに、長時間の硬化を行った場合には、生産性の低下が問題となる。
【００１１】
また、米国特許第５９１４１７４号に記載された手法で、プラスチック表面にコーティング層を付与する方法では、操作が煩雑になり、生産性及び収率の低下が問題となる。
【００１２】
以上のように、中心厚が２ｍｍ未満であり中心厚と周縁厚の比が１以下のプラスチックレンズにおいては、プラスチックレンズとコーティング層との密着性及び光学物性とを兼ね備えたものを、高い生産性で製造する方法は未だ見出されていない。
【００１３】
【課題を解決するための手段】
本発明者らは、上記課題を解決すべく鋭意検討を行った。その結果、中心厚が２ｍｍ未満であり、中心厚と周縁厚の比が１以下であるプラスチックレンズの表面に塗布した光硬化性コーティング剤を光硬化させる際に、プラスチックレンズの表面温度が１００℃以下になるようにすることにより、プラスチックレンズを熱変形させることなく、プラスチックレンズ本来の光学物性を維持したままプラスチックレンズにコーティングを施すことができることを見出し、本発明を完成するに至った。
【００１４】
即ち、本発明は、中心部分の厚さが２ｍｍ未満であり、中心部分と周縁部分の厚みの比が１以下であるプラスチックレンズの表面に光硬化性コーティング剤を被覆した後、光照射してコート膜を形成するに当たり、光照射時におけるプラスチックレンズの表面温度を１００℃以下とすることを特徴とするプラスチックレンズの製造方法である。
【００１５】
【発明の実施形態】
本発明における、中心部分の厚さが２ｍｍ未満であり、中心部分と周縁部分の厚みの比が１以下であるプラスチックレンズとしては、汎用の眼鏡用プラスチックレンズにおける近眼矯正用の凹レンズがその主なものである。近眼矯正用の凹レンズは、マイナス度数が大きくなるにつれて中心部分と周縁部分の厚みの比が１以下で徐々に小さくなっていく。したがって、本発明は、マイナス度数が大きなプラスッチックレンズについて特に効果的である。
【００１６】
本発明における光硬化性コーティング剤によって被覆されるプラスチックレンズの材質は特に限定されるものではなく、（メタ）アクリル系樹脂、ポリカーボネート系樹脂、アリル系樹脂、チオウレタン系樹脂、ウレタン系樹脂およびチオエポキシ系樹脂等、公知の樹脂をなんら制限なく使用できる。
【００１７】
本発明における光硬化性コーティング剤は、表面硬度の向上、フォトクロミック性の付与、耐衝撃性の向上、ハードコート層または反射防止層などとの密着性の向上などの目的に応じて、組成を決定することができる。例えば、表面硬度の向上を目的とする場合、３個以上のラジカル重合性基を有するモノマーおよび／または有機−無機ハイブリッドモノマーなどを含む組成とすることが好ましく、また、フォトクロミック性の付与を目的とする場合は、高硬度モノマー（主に３個以上のラジカル重合性基を有するモノマー）と低硬度モノマー（主に２個のラジカル重合性基を有するモノマーで、重合基間の構造が長鎖の炭化水素鎖、ポリエチレンオキサイド鎖などのモノマー）などを組み合わせた組成とすることが好ましい。この場合、ラジカル重合性単量体を配合することが、硬化後の耐溶剤性や硬度、耐熱性等の硬化体特性の点から好ましい。
【００１８】
光硬化性コーティング剤として、ラジカル重合性単量体を用いる場合、その種類は特に限定されず、公知の化合物をなんら制限なく使用できる。例えば、（メタ）アクリロイル基、（メタ）アクリロイルオキシ基、ビニル基、アリル基、スチリル基等のラジカル重合性基を有すラジカル重合性単量体を用いることができる。これらのなかでも、入手のし易さ、硬化性の良さから（メタ）アクリロイル基又は（メタ）アクリロイルオキシ基を有するラジカル重合性単量体が好ましい。
【００１９】
このようなラジカル重合性単量体を具体的に例示すると、トリメチロールプロパントリメタクリレート、トリメチロールプロパントリアクリレート、テトラメチロールメタントリメタクリレート、テトラメチロールメタントリアクリレート、トリメチロールプロパントリメタクリレート、テトラメチロールメタンテトラメタアクリレート、テトラメチロールメタンテトラアクリレート、トリメチロールプロパントリエチレングリコールトリメタクリレート、トリメチロールプロパントリエチレングリコールトリアクリレート、エトキシ化ペンタエリスリトールテトラアクリレート、エトキシ化ペンタエリスリトールテトラメタクリレート、ペンタエリスリトールトリメタクリレート、ペンタエリスリトールテトラメタクリレート、ジペンタエリスリトールヘキサアクリレート、ウレタンオリゴマーテトラアクリレート、ウレタンオリゴマーヘキサメタクリレート、ウレタンオリゴマーヘキサアクリレート、ポリエステルオリゴマーヘキサアクリレート、カプロラクトン変性ジペンタエリスリトールヘキサアクリレート、ジトリメチロールプロパンテトラアクリレート、分子量２５００〜３５００の４官能ポリエステルオリゴマー（ダイセルユーシービー社、ＥＢ８０等）、分子量６０００〜８０００の４官能ポリエステルオリゴマー（ダイセルユーシービー社、ＥＢ４５０等）、分子量４５０００〜５５０００の６官能ポリエステルオリゴマー（ダイセルユーシービー社、ＥＢ１８３０等）、分子量１００００の４官能ポリエステルオリゴマー（第一工業製薬社、ＧＸ８４８８Ｂ等）、ビスフェノールＡジメタクリレート、２，２−ビス（４−メタクリロイルオキシエトキシフェニル）プロパン、２，２−ビス（３，５−ジブロモ−４−メタクリロイルオキシエトキシフェニル）プロパン、エチレングリコールジアクリレート、エチレングリコールジメタクリレート、１，４−ブチレングリコールジメタクリレート、１，９−ノニレングリコールジメタクリレート、ネオペンチレングリコールジメタクリレート、ネオペンチレングリコールジアクリレート、ジエチレングリコールジメタクリレート、トリエチレングリコールジメタクリレート、テトラエチレングリコールジメタクリレート、トリプロピレングリコールジメタクリレート、テトラプロピレングリコールジメタクリレート、ビスフェノールＡジグリシジルメタクリレート、エチレングリコールビスグリシジルメタクリレート、グリシジルメタクリレート、トリアルキレングリコールジアクリレート、テトラアルキレングリコールジアクリレート、ノニルアルキレングリコールジアクリレート、ノニルアルキレングリコールジメタクリレート等のアルキレングリコールジ（メタ）アクリレート類、平均分子量７７６（分子量６４０〜９１０の範囲が主成分）の２，２−ビス（４−アクリロイルオキシポリエチレングリコールフェニル）プロパン、平均分子量５２６（分子量４３５〜６１５の範囲が主成分）のポリエチレングリコールメタアクリレート、平均分子量３６０（分子量２６０〜４４０の範囲が主成分）のポリエチレングリコールメタアクリレート、平均分子量４７５（分子量４００〜５８５の範囲が主成分）のメチルエーテルポリエチレングリコールメタアクリレート、平均分子量１０００（分子量８９０〜１１６０の範囲が主成分）のメチルエーテルポリエチレングリコールメタアクリレート、平均分子量３７５（分子量２８０〜４７０の範囲が主成分）のポリプロピレングリコールメタアクリレート、平均分子量４３０（分子量３４０〜５２５の範囲が主成分）のポリプロピレングリコールメタアクリレート、平均分子量６２２（分子量５２０〜６００の範囲が主成分）のポリプロピレングリコールメタアクリレート、平均分子量６２０（分子量４９０〜７６０の範囲が主成分）のメチルエーテルポリプロピレングリコールメタアクリレート、平均分子量５６６（分子量５００〜６８０の範囲が主成分）のポリテトラメチレングリコールメタアクリレート、平均分子量２０３４（分子量１８５０〜２２１０の範囲が主成分）のオクチルフェニルエーテルポリエチレングリコールメタクリレート、平均分子量６１０（分子量４７０〜７４５の範囲が主成分）のノニルエーテルポリエチレングリコールメタクリレート、平均分子量６４０（分子量５５０〜７３０の範囲が主成分）のメチルエーテルポリエチレンチオグリコールメタクリレート等のポリアルキレングリコール（メタ）アクリレート、ステアリルメタクリレート、ラウリルメタアクリレート、エチルヘキシルメタクリレート、メチルアクリレート、エチルアクリレート、ブチルアクリレート、ラウリルアクリレート、パーフルオロヘプチルエチレングリコールメタクリレート、平均分子量６５０（分子量５６０〜７４０の範囲が主成分）のポリテトラメチレングリコールジメタアクリレート、平均分子量１４００（分子量１２４０〜１５２０の範囲が主成分）のポリテトラメチレングリコールジメタアクリレート、ビス（２−メタクリロイルオキシエチルチオエチル）スルフィド等の２官能（メタ）アクリレート；ジアリルフタレート、ジアリルイソフタレート、酒石酸ジアリル、エポキシこはく酸ジアリル、ジアリルフマレート、クロレンド酸ジアリル、ヘキサフタル酸ジアリル、アリルジグリコールカーボネート等の多価アリル化合物；１，２−ビス（メタクリロイルチオ）エタン、ビス（２−アクリロイルチオエチル）エーテル、１，４−ビス（メタクリロイルチオメチル）ベンゼン等の多価チオアクリル酸及び多価チオメタクリル酸エステル化合物；アクリル酸、メタクリル酸、無水マレイン酸等の不飽和カルボン酸；メタクリル酸メチル、メタクリル酸ブチル、メタクリル酸ベンジル、メタクリル酸フェニル、２−ヒドロキシエチルメタクリレート、メタクリル酸ビフェニル等のアクリル酸及びメタクリル酸エステル化合物；フマル酸ジエチル、フマル酸ジフェニル等のフマル酸エステル化合物；メチルチオアクリレート、ベンジルチオアクリレート、ベンジルチオメタクリレート等のチオアクリル酸及びチオメタクリル酸エステル化合物；スチレン、クロロスチレン、メチルスチレン、ビニルナフタレン、α−メチルスチレンダイマー、ブロモスチレン、ジビニルベンゼン、ビニルピロリドン等のビニル化合物；オレイルメタクリレート、ネロールメタクリレート、ゲラニオールメタクリレート、リナロールメタクリレート、ファルネソールメタクリレート等の分子中に不飽和結合を有する炭化水素鎖の炭素数が６〜２５���（メタ）アクリレートなどを挙げることができる。
【００２０】
上記ラジカル重合性単量体は、光硬化性コーティング剤の硬化後の耐溶剤性や硬度、耐熱性等の硬化体特性等を考慮して、２種類以上を適宜混合して用いることもできる。
【００２１】
また、本発明において使用される光硬化性コーティング剤には、上記ラジカル重合性単量体とは別に、分子中に少なくとも一つのエポキシ基と少なくとも一つのラジカル重合性基を有するラジカル重合性単量体（以下、単にエポキシ系モノマーと称す場合がある）が配合されていることが好ましい。このようなエポキシ系モノマーを使用することにより、コーティング層とプラスチックレンズとの密着性を向上させることができる。
【００２２】
上記のエポキシ系モノマーは、分子中に少なくとも一つのエポキシ基と少なくとも一つのラジカル重合性基を有する化合物であれば、公知の化合物をなんら制限なく使用できる。中でもラジカル重合性基として（メタ）アクリロイルオキシ基を有す化合物が好ましい。
【００２３】
上記のエポキシ系モノマーを具体的に例示すると、グリシジルアクリレート、グリシジルメタクリレート、β−メチルグリシジルメタクリレート、ビスフェノールＡ−モノグリシジルエーテル−メタクリレート、４−グリシジルオキシメタクリレート、３−（グリシジル−２−オキシエトキシ）−２−ヒドロキシプロピルメタクリレート、３−（グリシジルオキシ−１−イソプロピルオキシ）−２−ヒドロキシプロピルアクリレート、３−グリシジルオキシ−２−ヒドロキシプロピルオキシ）−２−ヒドロキシプロピルアクリレート、平均分子量５４０（分子量３９０〜６６０の範囲が主成分）のグリシジルオキシポリエチレングリコールメタアクリレート等が挙げられる。これらの中でもグリシジルアクリレート、グリシジルメタクリレートおよび平均分子量５４０（分子量３９０〜６６０の範囲が主成分）のグリシジルオキシポリエチレングリコールメタアクリレートが特に好ましい。
【００２４】
これらエポキシ系モノマーの配合割合は、全ラジカル重合性単量体中、０．０１〜３０重量％、特に０．１〜２０重量％であるのが好適である。
【００２５】
本発明において使用される光硬化性コーティング剤には上記ラジカル重合性単量体に加えて、アミン化合物が配合されることが好ましい。アミン化合物を配合することにより、当該光硬化性コーティング剤の硬化体よりなるコーティング層とプラスチックレンズとの密着性をさらに大きく向上させることができる。
【００２６】
アミン化合物としてはアミノ基を有する化合物が何ら制限なく使用できる。好適に使用できるアミン化合物を具体的に例示すると、トリエタノールアミン、Ｎ−メチルジエタノールアミン、トリイソプロパノールアミン、４，４−ジメチルアミノベンゾフェノン、ジアザビシクロオクタン等の非重合性低分子系アミン化合物、Ｎ，Ｎ―ジメチルアミノエチルメタアクリレート、Ｎ，Ｎ―ジエチルアミノエチルメタアクリレート等の重合性基を有するアミン化合物、ｎ−（ヒドロキシエチル）−Ｎ−メチルアミノプロピルトリメトキシシラン、ジメトキシフェニル−２−ピペリジノエトキシシラン、Ｎ，Ｎ−ジエチルアミノメチルトリメチルシラン、（Ｎ，Ｎ−ジエチル−３−アミノプロピル）トリメトキシシラン等のシリル基を有するアミン化合物が挙げられる。
【００２７】
これらアミン化合物は単独もしくは数種混合して使用することができる。これらアミン化合物の配合量としては、光硬化性コーティング剤に配合される全ラジカル重合性単量体１００重量部に対して０．０１〜２０重量部であることが高い密着性を得ることができるために好ましく、０．０５〜１０重量部であることがより好ましく、さらに０．１〜１０重量部の範囲であることが最も好ましい。
【００２８】
さらに、本発明において使用される光硬化性コーティング剤には、上記ラジカル重合性単量体とは別に、シラノール基または加水分解によりシラノール基を生じる基を有するラジカル重合性単量体（以下、シリルモノマーと称す場合がある）、あるいはイソシアネート基を有するラジカル重合性単量体（以下、イソシアネートモノマーと称す場合がある）のいずれかが配合されていることが好ましい。
【００２９】
シリルモノマーとしては、シラノール基（≡Ｓｉ−ＯＨ）又は加水分解によりシラノール基を生成する基と、ラジカル重合性基を有する化合物であれば、公知の化合物をなんら制限することなく使用できる。上記の加水分解によりシラノール基を生成する基を具体的に例示すると、アルコキシシリル基（≡Ｓｉ−Ｏ−Ｒ；Ｒはアルキル基）、アリールオキシシリル基（≡Ｓｉ−Ｏ−Ａｒ；Ａｒは置換されていても良いアリール基）、ハロゲン化シリル基（≡Ｓｉ−Ｘ；Ｘはハロゲン原子）、シリルオキシシリル基（ジシロキサン結合；≡Ｓｉ−Ｏ−Ｓｉ≡）等が挙げられる。
【００３０】
シラノール基の生成のしやすさ、合成や保存の容易さ、反応によりケイ素原子から脱離した基が硬化体の物性に与える影響の少なさ等から、これら加水分解によりシラノール基を生成する基のなかでもアルコキシシリル基又はシリルオキシシリル基が好ましく、炭素数１〜４のアルコキシル基を含むアルコキシシリル基がより好ましく、メトキシシリル基またはエトキシシリル基が最も好ましい。
【００３１】
ラジカル重合性基としては、（メタ）アクリロイル基及び（メタ）アクリロイルオキシ基、（メタ）アクリロイルアミノ基、（メタ）アクリロイルチオ基等の（メタ）アクリロイル基の誘導体基、ビニル基、アリル基、スチリル基等の公知のラジカル重合性基がなんら制限なく例示される。これらラジカル重合性基のなかでも、入手の容易さや重合性の良さから（メタ）アクリロイル基又は（メタ）アクリロイルオキシ基であることが好ましく、（メタ）アクリロイルオキシ基であることがより好ましい。
【００３２】
上記のシリルモノマーを具体的に例示すると、γ−メタクリロイルオキシプロピルトリメトキシシラン、γ−メタクリロイルオキシプロピルトリエトキシシラン、γ−メタクリロイルオキシプロピルメチルジメトキシシラン、（３−アクリロキシプロピル）ジメチルメトキシシラン、（３−アクリロキシプロピル）メチルジメトキシシラン、（３−アクリロキシプロピル）トリメトキシシラン、３−（Ｎ−アリルアミノ）プロピルトリメトキシシラン、アリルジメトキシシラン、アリルトリエトキシシラン、アリルトリメトキシシラン、３−アミノフェノキシジメチルビニルシラン、４−アミノフェノキシジメチルビニルシラン、３−（３−アミノプロポキシ）−３，３−ジメチル−１−プロペニルトリメトキシシラン、ブテニルトリエトキシシラン、２−（クロロメチル）アリルトリメトキシシラン、ジエトキシビニルシラン、１，３−ジビニルテトラエトキシジシロキサン、ドコセニルトリエトキシシラン、Ｏ−（メタクリロキシエチル）−Ｎ−（トリエトキシシリルプロピル）ウレタン、Ｎ−（３−メタクリロキシ−２−ヒドロキシプロピル）−３−アミノプロピルトリエトキシシラン、メタクリロキシエトキシトリメチルシラン、（メタクリロキシメチル）ジメチルエトキシシラン、メタクリロキシメチルトリエトキシシラン、メタクリロキシメチルトリメトキシシラン、メタクリロキシプロピルジメチルエトキシシラン、メタクリロキシプロピルジメチルメトキシシラン、メタクリロキシプロピルトリス（メトキシエトキシ）シラン、７−オクテニルトリメトキシシラン、１，３―ビス（メタクリロキシ）−２−トリメチルシロキシプロパン、テトラキス（２−メタクリロキシエトキシ）シラン、トリビニルエトキシシラン、トリビニルメトキシシラン、ビニルジメチルエトキシシラン、ビニルジフェニルエトキシシラン、ビニルメチルジアセトキシシラン、ビニルメチルジエトキシシラン、ビニルメチルジメトキシシラン、Ｏ−（ビニロキシエチル）−Ｎ−（トリエトキシシリルプロピル）ウレタン、ビニロキシトリメチルシラン、ビニルフェニルジエトキシシラン、ビニルフェニルメチルメトキシシラン、ビニルトリアセトキシシラン、ビニルトリ−ｔ−ブトキシシラン、ビニルトリエトキシシラン、ビニルトリイソプロペノキシシラン、ビニルトリイソプロポキシシラン、ビニルトリメトキシシランビニルトリフェノキシシラン、ビニルトリス（２−メトキシエトキシ）シラン等を挙げることができる。これらの中でも、γ−メタクリロイルオキシプロピルトリメトキシシラン、γ−メタクリロイルオキシプロピルトリエトキシシラン、γ−メタクリロイルオキシプロピルメチルジメトキシシラン、（３−アクリロキシプロピル）ジメチルメトキシシラン、（３−アクリロキシプロピル）メチルジメトキシシラン、（３−アクリロキシプロピル）トリメトキシシラン、（メタクリロキシメチル）ジメチルエトキシシラン、メタクリロキシメチルトリエトキシシラン、メタクリロキシメチルトリメトキシシラン、メタクリロキシプロピルジメチルエトキシシラン、メタクリロキシプロピルジメチルメトキシシランが特に好適に使用できる。
【００３３】
また上記シリルモノマーに替えて、イソシアネートモノマーを配合しても、プラスチックレンズとの密着性をより高くすることが可能である。イソシアネートモノマーとしては、イソシアネート基（−ＮＣＯ）と前記したラジカル重合性基を有する化合物であれば公知のものがなんら制限なく使用できる。
【００３４】
好適に使用できるイソシアネートモノマーを具体的に例示すると、２−イソシアナトエトキシメタアクリレート、４−（２−イソシアナトイソプロピル）スチレンが挙げられる。
【００３５】
本発明におけるシリルモノマー又はイソシアネートモノマーの配合量は特に制限されるものではないが、プラスチックレンズや更にはハードコート材料との密着性を特に良好なものとするために、該シリルモノマー又はイソシアネートモノマーの配合量は、本発明において使用される光硬化性コーティング剤に配合される全ラジカル重合性単量体中、０．５重量％以上であることが好ましく、１重量％以上であることがより好ましい。また、ハードコートした際の、耐擦傷性を良好なものとするためには、２０重量％以下であることが好ましく、１０重量％以下であることがより好ましい。より好ましい配合量は全ラジカル重合性単量体に対して０．５〜２０重量％であり、最も好ましくは１〜１０重量％である。
【００３６】
また、これらシリルモノマー又はイソシアネートモノマーは単独あるいは数種混合して使用することができ、シリルモノマーとイソシアネートモノマーとを混合して使用することも可能である。
【００３７】
本発明の製造方法にて使用される光硬化性コーティング剤には、該光硬化性コーティング剤を光で硬化させるために、光重合開始剤が配合される。
【００３８】
光重合性開始剤を具体的に例示すれば、ベンゾイン、ベンゾインメチルエーテル、ベンゾインブチルエーテル、ベンゾフェノール、アセトフェノン、４，４’−ジクロロベンゾフェノン、ジエトキシアセトフェノン、２−ヒドロキシ−２−メチル−１−フェニルプロパン−１−オン、ベンジルメチルケタール、１−（４−イソプロピルフェニル）−２−ヒドロキシ−２−メチルプロパン−１−オン、１−ヒドロキシシクロヘキシルフェニルケトン、２−イソプロピルチオキサントン、ビス（２，６−ジメトキシベンゾイル−２，４，４−トリメチル−ペンチルフォスフィンオキサイド、ビス（２，４，６―トリメチルベンゾイル）−フェニルフォスフィンオキサイド、２，４，６−トリメチルベンゾイルジフェニル−フォスフィンオキサイド、２−ベンジル−２−ジメチルアミノ−１−（４−モルホリノフェニル）−ブタノン−１等を挙げることができる。
【００３９】
これら光重合開始剤は、全ラジカル重合性単量体１００重量部に対して０．００１〜５重量部の範囲で用いるのが一般的である。
【００４０】
また、本発明における製造方法において、光重合に熱重合を併用する場合には、光重合開始剤の他に熱重合開始剤を添加することも可能である。
【００４１】
熱重合開始剤としては、特に限定されず、公知のものが使用できるが、代表的なものを例示すると、ベンゾイルパーオキサイド、ｐ−クロロベンゾイルパーオキサイド、デカノイルパーオキサイド、ラウロイルパーオキサイド、アセチルパーオキサイド等のジアシルパーオキサイド；ｔ−ブチルパーオキシ−２−エチルヘキサノエート、ｔ−ブチルパーオキシジカーボネート、クミルパーオキシネオデカネート、ｔ−ブチルパーオキシベンゾエート等のパーオキシエステル；ジイソプロピルパーオキシジカーボネート、ジ−２−エチルヘキシルパーオキシジカーボネート、ジ−ｓｅｃ−ブチルオキシカーボネート等のパーカーボネート類；２，２’−アゾビスイソブチロニトリル、２，２’−アゾビス（４−ジメチルバレロニトリル）、２，２’−アゾビス（２−メチルブチロニトリル）、１，１’−アゾビス（シクロヘキサン−１−カーボニトリル）等のアゾ化合物等が挙げられる。
【００４２】
これら熱重合開始剤の使用量は、重合条件や開始剤の種類、ラジカル重合性単量体の種類や組成によって異なり、一概に限定できないが、一般には、全ラジカル重合性単量体１００重量部に対して０．０１〜１０重量部の範囲で用いるのが好適である。上記の熱重合開始剤は単独で用いても良いし、複数を混合して用いても良い。
【００４３】
本発明において使用される光硬化性コーティング剤には、得られる光学材料にフォトクロミック性を付与するために、必要に応じてフォトクロミック化合物を配合しても構わない。
【００４４】
フォトクロミック化合物は、公知のフォトクロミック化合物を何ら制限なく使用することができる。例えば、フルギミド化合物、スピロオキサジン化合物、クロメン化合物等のフォトクロミック化合物がよく知られており、本発明においては、これらのフォトクロミック化合物を特に制限なく使用することができる。
【００４５】
上記のフルギミド化合物、スピロオキサジン化合物およびクロメン化合物としては、例えば特開平２−２８１５４号公報、特開昭６２−２８８８３０号公報、ＷＯ９４／２２８５０号明細書、ＷＯ９６／１４５９６号明細書などに記載されている化合物が好適に使用できる。
【００４６】
また、優れたフォトクロミック性を有する化合物として、特開２００１−１１４７７５号、特開２００１−０３１６７０号、特開２００１−０１１０６７号、特開２００１−０１１０６６号、特開２０００−３４７３４６号、特開２０００−３４４７６２号、特開２０００−３４４７６１号、特開２０００−３２７６７６号、特開２０００−３２７６７５号、特開２０００−２５６３４７号、特開２０００−２２９９７６号、特開２０００−２２９９７５号、特開２０００−２２９９７４号、特開２０００−２２９９７３号、特開２０００−２２９９７２号、特開２０００−２１９６８７号、特開２０００−２１９６８６号、特開２０００−２１９６８５号、特開平１１−３２２７３９号、特開平１１−２８６４８４号、特開平１１−２７９１７１号、特開平１０−２９８１７６号、特開平０９−２１８３０１号、特開平０９−１２４６４５号、特開平０８−２９５６９０号、特開平０８−１７６１３９号、特開平０８−１５７４６７号等に記載された化合物も好適に使用することができる。
【００４７】
これらフォトクロミック化合物の中でも、クロメン系フォトクロミック化合物は、フォトクロミック特性の耐久性が他のフォトクロミック化合物に比べ高く、さらに本発明によるフォトクロミック特性の発色濃度および退色速度の向上が他のフォトクロミック化合物に比べて大きいため特に好適に使用することができる。さらにこれらクロメン系フォトクロミック化合物中でもその分子量が５４０以上の化合物は、本発明によるフォトクロミック特性の発色濃度および退色速度の向上が他のクロメン系フォトクロミック化合物に比べて特に大きいため好適に使用することができる。
【００４８】
該クロメン系フォトクロミック化合物を具体的に例示すれば、下記構造のクロメン化合物が特に好ましい。
【００４９】
【化１】
2004012857.tif 000002
【００５０】
【化２】
2004012857.tif 000003
【００５１】
【化３】
2004012857.tif 000004
【００５２】
【化４】
2004012857.tif 000005
【００５３】
【化５】
2004012857.tif 000006
【００５４】
【化６】
2004012857.tif 000007
【００５５】
これらフォトクロミック化合物は適切な発色色調を得るために、複数の種類のものを適宜混合して使用しても構わない。
【００５６】
本発明において使用される光硬化性コーティング剤にフォトクロミック化合物を配合する際のその配合量は、該光硬化性コーティング剤に配合される全ラジカル重合性単量体１００重量部に対して０．０１〜２０重量部であるのが好ましく、０．０５〜１５重量部であるのがより好ましく、０．１〜１０重量部の範囲であるのが最も好ましい。
【００５７】
フォトクロミック化合物の配合量を上記範囲とすることにより十分な発色濃度を得つつ、かつフォトクロミック化合物をラジカル重合性単量体に均一に溶解させることが容易となり、よって発色濃度も十分かつ均一なものとすることが容易となる。
【００５８】
本発明において使用される光硬化性コーティング剤には、コーティング層の黄変防止や成形性の向上、さらにはフォトクロミック化合物を添加時のフォトクロミック化合物の耐久性の向上、発色速度の向上、退色速度の向上等のために、界面活性剤、酸化防止剤、ラジカル補足剤、紫外線安定剤、紫外線吸収剤、離型剤、着色防止剤、帯電防止剤、蛍光染料、染料、顔料、香料、可塑剤等の添加剤を添加しても良い。
【００５９】
例えば、界面活性剤としては、ノニオン系、アニオン系、カチオン系の何れも使用できるが、ラジカル重合性単量体への溶解性からノニオン系界面活性剤を用いるのが好ましい。好適に使用できるノニオン系界面活性剤を具体的に挙げると、ソルビタン脂肪酸エステル、グリセリン脂肪酸エステル、デカグリセリン脂肪酸エステル、プロピレングリコール・ペンタエリスリトール脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキルエーテル、ポリオキシエチレンフィトステロール・フィトスタノール、ポリオキシエチレンポリオキシプロピレンアルキルエーテル、ポリオキシエチレンアルキルフェニルエーテル、ポリオキシエチレンヒマシ油・硬化ヒマシ油、ポリオキシエチレンラノリン・ラノリンアルコール・ミツロウ誘導体、ポリオキシエチレンアルキルアミン・脂肪酸アミド、ポリオキシエチレンアルキルフェニルホルムアルデヒド縮合物、単一鎖ポリオキシエチレンアルキルエーテル等を挙げることができる。界面活性剤の使用に当たっては、２種以上を混合して使用しても良い。界面活性剤の添加量は、全ラジカル重合性単量体１００重量部に対し、０．１〜２０重量部の範囲が好ましい。
【００６０】
また、酸化防止剤、ラジカル補足剤、紫外線安定剤、紫外線吸収剤としては、ヒンダードアミン光安定剤、ヒンダードフェーノール酸化防止剤、フェノール系ラジカル補足剤、イオウ系酸化防止剤、ベンゾトリアゾール系化合物、ベンゾフェノン系化合物等を好適に使用できる。これら酸化防止剤、ラジカル補足剤、紫外線安定剤、紫外線吸収剤は、２種以上を混合して使用しても良い。さらにこれらの非重合性化合物の使用に当たっては、界面活性剤と酸化防止剤、ラジカル補足剤、紫外線安定剤、紫外線吸収剤を併用して使用しても良い。これら酸化防止剤、ラジカル補足剤、紫外線安定剤、紫外線吸収剤の添加量は、全重合性単量体１００重量部に対しそれぞれ０．００１〜２０重量部の範囲が好ましい。
【００６１】
本発明において、光硬化性コーティング剤によるプラスチックレンズのコーティング前に、密着性を向上させる目的でプラスチックレンズの前処理を行うことが好ましい。前処理としては、塩基性水溶液又は酸性水溶液による化学的処理、研磨剤を用いた研磨処理、大気圧プラズマ及び低圧プラズマ等を用いたプラズマ処理、コロナ放電処理、またはＵＶオゾン処理等を挙げることができるが、プラスチックレンズとコーティング層の密着性の観点から、プラズマ処理を用いるのが好適である。また、プラスチックレンズの前処理においては、異なる２種類以上の処理を併用しても構わない。
【００６２】
プラズマ処理を行う場合、プラスチックレンズ表面をプラズマ処理した後、そのまま光硬化性コーティング剤で被覆してもよいが、プラズマ処理された表面をなんらかの溶剤（以下、洗浄溶剤）で洗浄することが、プラスチックレンズ表面とコーティング層との密着性をより確実とすることができるために好ましい。
【００６３】
上記溶剤としては、水；メタノール、エタノール、イソプロパノール等のアルコール類、テトラヒドロフラン、ジオキサン等のエーテル類、アセトニトリル、アセトン等の常温で水と任意の割合で混合する水溶性有機溶媒；１−ブチルアルコール、２−ブチルアルコール、酢酸メチル、酢酸エチル、ジエチルエーテル、ヘキサン、トルエン等のその他の有機溶剤等が挙げられる。これらの溶剤は単独で用いても良いし、複数のものの混合溶剤でも良い。
【００６４】
上記溶剤のなかでも、密着性向上効果が極めて再現性良く得られ、また排水処理等も極めて容易である点で、水を使用することが最も好ましい。
【００６５】
本発明においては、上記光硬化性コーティング剤でプラスチックレンズ表面の少なくとも一つの面を被覆する。該被覆方法は特に限定されず公知の被覆（コーティング）方法がなんら制限なく適用できる。具体的には、コーティング剤をスピンコーティング、スプレーコーティング、ディップコーティング、ディップ−スピンコーティング等の方法で塗布する方法が例示される。
【００６６】
こうしてコーティング剤で表面被覆されたプラスチックレンズは、次いで光照射され、コーティング剤の光重合が行われる。光重合に使用される光源は、公知のものを何ら制限なく用いることができる。例えば、メタルハライドランプ、超高圧水銀ランプ、高圧水銀ランプ、中圧水銀ランプ、殺菌ランプ、キセノンランプ、カーボンアーク、タングステンランプ等の有電極ランプ、または無電極ランプ等を用いることができる。
【００６７】
本発明の製造方法においては、光硬化性コーティング剤で被覆したプラスチックレンズの凸面の表面温度を光重合時に１００℃以下にすることが好ましく、８５℃以下にすることがより好ましく、さらには８０℃以下にすることが最も好ましい。プラスチックレンズの表面温度が１００℃を越えた場合は、プラスチックレンズが熱によりひずみ、光学歪の小さい良好なプラスチックを得ることができない。
【００６８】
本発明の製造方法においては、光重合時のプラスチックレンズの表面温度を１００℃以下に維持する具体的な方法としては、プラスチックレンズに照射するレンズ表面の光強度及び照射時間を制御する方法を挙げることができ、この際には必要に応じてプラスチックレンズを直接冷却する方法、光重合装置中の雰囲気を冷却する方法、光源にコールドリフレクター等を用いる方法、さらには赤外線を吸収もしくは反射するフィルターなどの光学フィルター等を光源とプラスチックレンズとの間に用いる方法等を併用することもできる。
本発明の製造方法におけるプラスチックレンズ表面の光強度としては、５〜３００ｍＷ／ｃｍ２の範囲が好適であるが、短時間で高重合率を達成し、且つレンズ表面の温度上昇をできるだけ抑制するためには、２０〜２００ｍＷ／ｃｍ２の範囲がより好適である。
【００６９】
また本発明の製造方法における光照射時間に関しては、光強度との組み合わせによって適宜選択すれば良く、全照射時間は、５〜３６００秒の範囲が好適であるが、高重合率及び生産性等の観点から、２０〜１８００秒の範囲がより好適である。
【００７０】
本発明において、光強度と照射時間を制御することにより光重合時のプラスチックレンズの表面温度を１００℃以下に制御する方法として、以下の方法を採用することが好ましい。
【００７１】
１）強強度の光照射を断続的に行う方法
２）強強度の光を照射した後、段階的に光の強度を弱くし、最終的に弱強度の光を照射する方法
３）強強度の光から弱強度の光に、徐々に光強度を減少させる方法
４）弱強度の光を長時間照射する方法
上記１）、２）及び３）の方法における強強度の光照射とは、７０〜３００ｍＷ／ｃｍ２の光照射を意味し、上記２）、３）及び４）の方法における弱強度の光照射とは、７０ｍＷ／ｃｍ２未満の光照射を意味する。
【００７２】
上記１）の方法は、強強度の光をレンズの表面温度が１００℃以下になるように５〜１２０秒照射した後、一旦、光照射を１０〜１８００秒間停止させ、この操作を繰り返す方法である。この方法では、光照射を停止させている間に、プラスチックレンズを冷却することが好ましく、その時のレンズ表面温度は、４０℃以下にすることが好ましい。ここでのプラスチックレンズの冷却は、光照射を停止し、熱を該プラスチックレンズに伝えないことが重要であり、冷却の方法は特に限定されない。簡単な方法としては、単純に自然放冷する手法を挙げることができる。
【００７３】
上記２）の方法は、強強度の光を１０〜２４０秒照射した後、段階的に光の強度を弱くしていき、弱強度の光を３０〜１８００秒照射する方法である。よって、ここで述べる強強度の光の照射は、合計の照射時間が１０〜２４０秒の間であれば、多段階的に光を照射しても構わない。同様に弱強度の光の照射に関しても、合計の照射時間が３０〜１８００秒の間であれば、多段階的に光を照射しても構わない。光の強度を切り替える回数は、強強度から弱強度へ切り替える１回を含む１回以上であれば良い。
【００７４】
上記３）の方法は、強強度の光から弱強度の光まで、合計の光照射時間が２０〜３６００秒になるように、徐々に光強度を減少させていく方法である。この方法は、光源の強度または光源とプラスチックレンズ間の距離を調整することにより達成できる。
【００７５】
上記４）の方法は、弱強度の光を３０〜３６００秒間連続して、照射する方法である。
また、本発明における光重合時のプラスチックレンズの表面温度を１００℃以下に制御する方法として、上記の１）〜４）の方法に、次に述べるＡ）〜Ｄ）の方法を併用することもできる。下記Ａ）〜Ｄ）の方法は２種類以上を同時に採用しても構わない。
Ａ）プラスチックレンズを直接冷却する方法
プラスチックレンズ表面に照射される光を遮らずにプラスチックレンズを冷却するために、該プラスチックレンズの裏面、さらには側面に冷水を循環させたチューブなどを接触させて、該プラスチックレンズを冷却する方法などが挙げられる。
Ｂ）光重合装置中の雰囲気を冷却する方法
光重合装置内に冷却したガスを導入する方法、または光重合装置を水冷などによって冷却することで、光重合装置内のガスを冷却する方法などが挙げられる。この冷却方法においては、公知のガスを何ら制限なく用いることができるが、光重合時には光硬化性コーティング剤を重合阻害がなく十分に硬化させるために、できるだけ酸素が低濃度の状況下で光照射を行うことが好ましい。酸素濃度の好適な範囲を示せば、好ましくは１００００ｐｐｍ以下であり、より好ましくは１０００ｐｐｍ以下である。冷却中のプラスチックレンズ周辺の雰囲気は、酸素を含まないガスで満たしてやることが好適である。このようなガスとしては、窒素、アルゴン、ヘリウムなどが挙げられるが、製造コストの観点から窒素が最も好ましい。
Ｃ）光源にコールドリフレクター等を用いる方法
この方法においては、光源の上部にコールドリフレクターを採用することによって赤外線が減少した光をプラスチックレンズに照射することができる。
Ｄ）赤外線を吸収もしくは反射する物質を光源とプラスチックレンズとの間に用いる方法
この方法においては、各種の赤外線を吸収することのできるフィルターや赤外線を反射することのできるフィルターなどの光学フィルター、または水や硫酸銅水溶液などの熱線吸収できる液体などを光源とプラスチックレンズとの間に介在させることで、該プラスチックレンズ表面の温度上昇を抑制することができる。
【００７６】
また、本発明において、光照射によりプラスチックレンズ上に塗布した光硬化性コーティング剤を硬化させる場合、該プラスチックレンズを前述の理由により、窒素雰囲気下に設置した後に光照射を開始することが好ましい。
【００７７】
本発明の製造方法により得られるコーティング層を有するプラスチックレンズは、そのまま光学材料として使用することが可能であるが、より好ましくは更にコーティング層をハードコート材で被覆することが好ましい。ハードコート材で被覆することにより、プラスチックレンズの耐擦傷性を向上させることができる。
【００７８】
ハードコート材としては公知のものがなんら制限なく使用でき、シランカップリング剤やケイ素、ジルコニウム、アンチモン、アルミニウム等の酸化物のゾルを主成分とするハードコート剤や、有機高分子体を主成分とするハードコート剤が使用できる。
【００７９】
さらに、本発明のプラスチックレンズを光硬化性コーティング剤にて被覆、硬化させた表面に、あるいは光硬化性コーティング剤を被覆、硬化、更にハードコート材で被覆した表面に、ＳｉＯ２、ＴｉＯ２、ＺｒＯ２等の金属酸化物から成る薄膜の蒸着や有機高分子体の薄膜の塗布等による反射防止処理、帯電防止処理等の加工及び２次処理を施すことも可能である。
【００８０】
【実施例】
以下、実施例および比較例を掲げて本発明を説明するが、本発明はこれらの実施例に限定されるものではない。
【００８１】
以下に使用した化合物の略号と名称を示す。
（１）ラジカル重合性単量体
・シリルモノマー
ＴＭＳｉＭＡ：γ−メタクリロイルオキシプロピルトリメトキシシラン
・その他のラジカル重合性単量体
ＴＭＰＴ：トリメチロールプロパントリメタクリレート
ＥＢ６Ａ：ポリエステルオリゴマーヘキサアクリレート（ダイセル・ユーシービー社：ＥＢ１８３０）
ＧＭＡ：グリシジルメタアクリレート
ＢＰＥ：２，２−ビス（４−メタクリロイルオキシエトキシフェニル）プロパン
９ＧＡ：平均分子量５３２のポリエチレングリコールジアクリレート
Ｕ６Ａ：ウレタンオリゴマーヘキサアクリレート（新中村化学社：Ｕ−６ＨＡ）
ＭｅＰＥＧＭＡ：平均分子量１０００のメチルエーテルポリエチレングリコールメタクリレート
ＢＰＥオリゴマー：平均分子量７７６の２，２−ビス（４−アクリロイルオキシポリエチレングリコールフェニル）プロパン
（２）アミン化合物
ＮＭＤＥＡ：Ｎ−メチルジエタノールアミン
ＤＭＥＭＡ：Ｎ，Ｎ−ジメチルアミノエチルメタクリレート
（３）フォトクロミック化合物
クロメン１
【００８２】
【化７】
2004012857.tif 000008
【００８３】
クロメン２
【００８４】
【化８】
2004012857.tif 000009
【００８５】
クロメン３
【００８６】
【化９】
2004012857.tif 000010
【００８７】
クロメン４
【００８８】
【化１０】
2004012857.tif 000011
【００８９】
クロメン５
【００９０】
【化１１】
2004012857.tif 000012
【００９１】
クロメン６
【００９２】
【化１２】
2004012857.tif 000013
【００９３】
（４）重合開始剤
ＣＧＩ１８００：１−ヒドロキシシクロヘキシルフェニルケトンとビス（２，６−ジメトキシベンゾイル）−２，４，４−トリメチル−ペンチルフォスフィンオキサイドの３対１の比の混合物
（５）安定剤
ＬＳ７６５：ビス（１，２，２，６，６−ペンタメチル−４−ピペリジル）セバケート
（６）光硬化性コーティング剤
光硬化性コーティング剤Ａ
γ−メタクリロイルオキシプロピルトリメトキシシラン１０重量部、トリメチロールプロパントリメタクリレート５０重量部、ポリエステルオリゴマーヘキサアクリレート３０重量部、グリシジルメタクリレート１０重量部からなる重合性単量体１００重量部に、Ｎ−メチルジエタノールアミンを５重量部、ＬＳ７６５を５重量部、重合開始剤としてＣＧＩ１８００を０．１重量部添加し十分に混合し、光硬化性コーティング剤Ａを得た。
【００９４】
光硬化性コーティング剤Ｂ〜Ｌ
コーティング組成物Ａと同様の方法で、表１に示す成分を混合して光硬化性コーティング剤Ｂ〜Ｌを得た。
【００９５】
【表１】
2004012857.tif 000014
【００９６】
（７）プラスチックレンズ
ＣＲ３９（アリル樹脂プラスチックレンズ；屈折率＝１．５０）
ＭＲ（チオウレタン系樹脂プラスチックレンズ；屈折率＝１．６０）
ＴＥ（チオエポキシ系樹脂プラスチックレンズ；屈折率＝１．７１）
ＰＣ（ポリカーボネート樹脂プラスチックレンズ；屈折率＝１．５９）
ＳＰＬ（メタクリル系樹脂プラスチックレンズ；屈折率＝１．５４）
実施例１
中心厚１ｍｍ、周縁厚７ｍｍのチオウレタン系樹脂プラスチックレンズ（ＭＲ）の凸面全体に、大気圧プラズマ照射器（株式会社キーエンス製ＳＴ−７０００）を用いて、９０秒間の大気圧プラズマ処理を行い、３０℃の温水約２ｍｌで凸面を洗浄した後、光硬化性コーティング剤Ａを、ＭＩＫＡＳＡ製スピンコーター１Ｈ−ＤＸ２を用いて、回転数６０ｒ．ｐ．ｍで４０秒→５００ｒ．ｐ．ｍで２秒→１０００ｒ．ｐ．ｍで５秒の条件でスピンコートした。光硬化性コーティング剤で被覆された凸面を上面にしてレンズを保持し、窒素ガス雰囲気中で照射強度が１００ｍＷ／ｃｍ２程度のコールドリフレクターを装備したメタルハライドランプを用いて２０秒間照射し、次いで照射強度が３０ｍＷ／ｃｍ２程度の光を１２０秒照射し、光硬化性コーティング組成物を硬化させた。このレンズの光照射直後の表面温度は、８０℃であった。その後、レンズの凸面を下面にして保持し、さらに１２０℃で３時間加熱した。
【００９７】
得られたコーティング層を有するプラスチックレンズを試料とし、蛍光灯の反射光によりプラスチックレンズの熱変形の有無を確認し、コーティング層とプラスチックレンズとの密着性及びコーティング層の厚さを以下の方法で測定し、その結果を表２に示した。
【００９８】
（１）レンズの熱変形：光重合後に、平行に並んだ２本の屋内蛍光灯の反射光を用いて、プラスチックレンズの変形を目視で確認した。評価基準としては、プラスチックレンズの凸面もしくは凹面に屋内蛍光灯を映し、重合前の２本の蛍光灯間の距離を１とした時に、重合後の蛍光灯間の距離が０．９８以上１．０２未満の範囲で蛍光灯が２本平行に並んでいるもの（熱変形していないもの）を◎、重合後の蛍光灯間の距離が０．９５以上０．９８未満又は１．０２以上１．０５未満であり２本の蛍光灯の中央部が重合前に比べてほとんど歪んでいないもの（重合前後でほとんど熱変形していないもの）を○、重合後の蛍光灯間の距離が０．９０以上０．９５未満又は１．０５以上１．１０未満であり２本の蛍光灯の中央部がわずかに歪んでいるもの（わずかに熱変形しているもの）を△、重合後の蛍光灯間の距離が０．９０未満又は１．１０以上でありひどく歪んでいるもの（熱変形しているもの）を×とし、４段階評価とした。
【００９９】
（２）レンズとコーティング層との密着性：光硬化性コーティング剤で被覆されたプラスチックレンズのコーティング層側の表面に、先端が鋭利なカッターナイフで１ｍｍ×１ｍｍのマス目を１００個つけた。続いて、市販のセロハンテープを貼り付けて、次いでそのセロハンテープを素早く剥がした時のコーティング層の剥がれ状態を目視により確認した。評価（評価後の残存マス目／評価前のマス目で示す。）は、１００／１００を◎、１００／１００未満９５／１００以上を○、９５／１００未満８０／１００以上を△、８０／１００未満５０／１００以上を▲、５０／１００未満を×とする５段階評価とした。
【０１００】
（３）フォトクロミック層の膜厚：フィルメトリクス社製薄膜測定装置を用いて測定を行った。
【０１０１】
【表２】
2004012857.tif 000015
【０１０２】
実施例２〜８
光硬化性コーティング剤として、表１に示すコーティング剤を用い、また表２に示されるレンズ形状（中心厚／周縁厚）及び光照射方法を用いたこと以外は実施例１と同様にして試料を作成、評価した。評価結果を表２に示した。
【０１０３】
実施例９〜２１
光硬化性コーティング剤として、表１に示されるコーティング剤を用い、また表３に示したレンズ形状（中心厚／周縁厚）及び光照射方法を用いる以外は実施例１と同様にして試料を作成した。
【０１０４】
得られたコーティング層を有するプラスチックレンズを試料とし、最大吸収波長、発色濃度、退色速度及び耐久性を以下の方法で測定した。また、プラスチックレンズの熱変形、コーティング層とプラスチックレンズとの密着性並びにコーティング層の厚さについては、実施例１と同様の方法で測定した。その結果を表３に示した。
【０１０５】
（１）最大吸収波長（λｍａｘ）：得られたフォトクロミック化合物を含むコーティング層を有するプラスチックレンズに、浜松ホトニクス製のキセノンランプＬ−２４８０（３００Ｗ）ＳＨＬ−１００をエアロマスフィルター（コーニング社製）を介して２０℃±１℃、重合体表面でのビーム強度３６５ｎｍ＝２．４ｍＷ／ｃｍ２，２４５ｎｍ＝２４μＷ／ｃｍ２で１２０秒間照射して発色させ、このときの最大吸収波長を（株）大塚電子工業製の分光光度計（瞬間マルチチャンネルフォトディテクターＭＣＰＤ１０００）により求めた。なお、最大吸収波長は、発色時の色調に関係する。
【０１０６】
（２）発色濃度：１２０秒間光照射した後の、最大吸収波長における吸光度｛ε（１２０）｝と、光照射していない状態の硬化体の上記波長における吸光度｛ε（０）｝との差｛ε（１２０）−ε（０）｝を求めこれを発色濃度とした。この値が高いほどフォトクロミック性が優れているといえる。
【０１０７】
（３）退色速度：１２０秒間光照射した後、光の照射を止め、硬化体の最大吸収波長における吸光度が前記｛ε（１２０）−ε（０）｝の１／２まで低下するのに要する時間｛ｔ１／２（ｍｉｎ）｝を測定した。この時間が短いほどフォトクロミック性が優れているといえる。
【０１０８】
（４）耐久性：光照射による発色の耐久性を評価するために次の劣化促進試験を行った。すなわち、得られたフォトクロミック化合物を含むコーティング層を有するレンズをスガ試験器（株）製キセノンウェザーメーターＸ２５により２００時間促進劣化させた。その後、前記発色濃度の評価を試験の前後で行い、試験前の発色濃度（Ａ０）および試験後の発色濃度（Ａ２００）を測定し、｛（Ａ２００／Ａ０）×１００｝の値を残存率（％）とし、発色の耐久性の指標とした。残存率が高いほど発色の耐久性が高い。
【０１０９】
【表３】
2004012857.tif 000016
【０１１０】
実施例２２〜２５
実施例９において、チオウレタン系樹脂プラスチックレンズであるＭＲに代えて、アリル樹脂プラスチックレンズ（ＣＲ３９）、チオエポキシ系樹脂プラスチックレンズ（ＴＥ）、ポリカーボネート樹脂プラスチックレンズ（ＰＣ）、又はメタクリル系樹脂プラスチックレンズ（ＳＰＬ）を用いた以外は実施例９と同様にしてコーティング層を有するプラスチックレンズを製造し、その性能を評価した。結果を表４に示した。基材樹脂の種類によらず、いずれも良好な結果を示すことが判った。
【０１１１】
【表４】
2004012857.tif 000017
【０１１２】
比較例１〜５
光硬化性コーティング剤として、表１に示したコーティング剤を用い、また表５に示したレンズ形状（中心厚／周縁厚）及び光照射方法を用いたこと以外は実施例１と同様にして試料を作成した。
【０１１３】
得られたコーティング層を有するプラスチックレンズを試料とし、最大吸収波長、発色濃度、退色速度及び耐久性については、実施例９〜２１と同様な方法で測定した。また、プラスチックレンズの熱変形、コーティング層とプラスチックレンズとの密着性並びにコーティング層の厚さについては、実施例１と同様の方法で測定した。その結果を表５に示した。
【０１１４】
【表５】
2004012857.tif 000018
【０１１５】
上記表２〜４から明らかなように、中心部分の厚さが２ｍｍ未満であり、中心部分と周縁部分の厚みの比が１以下であるプラスチックレンズであっても、光硬化性コーティング剤を光硬化させる際の光照射の強度と時間を調整することで、プラスチックレンズを熱変形させることなく、コーティング層を付与できることが理解できる。特に、プラスチックレンズの表面温度が８０℃以下の場合であれば、プラスチックレンズを全く熱変形させることなくコーティング層を付与可能である。それに対し、表５の比較例１〜３の結果から分かるように、比較的強度が強い光の一度のみの照射で、コーティング剤を硬化させた場合、プラスチックレンズが熱変形することが理解できる。但し、比較例４及び５に示すように、中心部分の厚さが２ｍｍ以上のプラスチックレンズを用いれば、比較的強度が強い光の一度のみの照射でも、プラスチックレンズが熱変形しないことが分かる。
【０１１６】
【発明の効果】
プラスチックレンズ表面に光硬化性コーティング剤を塗布した後、光照射する際にプラスチックレンズの表面温度が１００℃以下になるように、レンズ表面における光強度と光照射時間を制御することにより、プラスチックレンズを熱で変形させることなくコーティング層を付与することができる。
【０１１７】
即ち、本発明のプラスチックレンズの製造方法は、コーティング層を付与する前後で、プラスチックレンズが熱変形することなく光学物性を維持し、またコーティング層とプラスチックレンズとの密着性に優れたコーティング層を有するプラスチックレンズを提供する製造方法として極めて有用である。